ПОРТЛАНДЦЕМЕНТ, СОДЕРЖАЩИЙ ИЗВЕСТНЯК И КАЛЬЦИНИРОВАННУЮ ГЛИНУ

2
1. Цемент, содержащий портландцементный клинкер и вспомогательный минеральный вяжущий материал, отличающийся тем, что вспомогательный минеральный вяжущий материал содержит а) кальцинированную глину, изготовленную при температуре от 500°С до 900ºС и b) карбонатный материал, выбранный из группы, содержащей известняк, карбонат марганца, карбонат кальция и магния или их смеси, где карбонатный материал перемалывают до удельной площади поверхности, составляющей 3000-15000 см/г, определяемой при помощи метода Блейна, описанного в EN 196, и где лишь глинистый материал прошел термообработку и весовое соотношение кальцинированной глины к карбонатному материалу составляет от 0,25 до 3.
2. Цемент по п.1, отличающийся тем, что кальцинированный глинистый материал является кальцинированной глиной, изготовленной при температуре от 500ºС до 750ºС.
3. Цемент по п.1, содержащий от 15 до 90% по весу вспомогательного минерального вяжущего материала.
4. Цемент по п.1, отличающийся тем, что термообработанный глинистый материал составляет по меньшей мере 7% по весу и карбонатный материал составляет по меньшей мере 8% по весу цемента.
5. Цемент по п.1, отличающийся тем, что глинистый материал производят из глины, содержащей по меньшей мере 90% по весу глинистых минералов, принадлежащих к группе каолинов, или группе смектитов, или группе вермикулитов, или их смеси.
3
6. Цемент по п.1, отличающийся тем, что портландцементный клинкер имеет содержание СS более 70% по весу.
2
3
7. Цемент по п.1, отличающийся тем, что содержание алюминия в портландцементном клинкере, выраженное в виде AlO, составляет менее 6% по весу.
2
8. Цемент по п.1, отличающийся тем, что портландцементный клинкер перемалывают до удельной площади поверхности, составляющей 3000-7000 см/г, определяемой с помощью метода Блейна, описанного в EN 196.
9. Цемент по п.1, отличающийся тем, что термообработанный глинистый материал перемалывают отдельно для образования глинистого материала с осадком 45 мкм, составляющим более 20% по весу термообработанного глинистого материала.
10. Цемент по п.1, отличающийся тем, что вспомогательный минеральный вяжущий материал составляет более 35% по весу от общей массы цемента.
11. Цемент по любому из предыдущих пунктов, отличающийся тем, что портландцементный клинкер, термообработанный глинистый материал и карбонатный материал вместе составляют по меньшей мере 95% по весу от общей массы цемента.
12. Бетонная смесь, содержащая цемент по любому из предыдущих пунктов.
2
13. Способ производства цемента, содержащего портландцементный клинкер и вспомогательный минеральный вяжущий материал, содержащий следующие этапы, на которых а) предоставляют карбонатный материал, выбранный из группы, содержащей известняк, карбонат марганца, карбонат кальция и магния или их смеси, где указанный карбонатный материал перемалывают до удельной площади поверхности, составляющей 3000-15000 см/г, определяемой при помощи метода Блейна, описанного в EN 196, и глинистого материала, b) нагревают глинистый материал отдельно при температуре от 500ºС до 900ºС, с) смешивают термообработанный глинистый материал с известняковым материалом в весовом соотношении термообработанного глинистого материала к известняковому материалу от 0,25 до 3, и d) гомогенизируют смеси по пункту с) с портландцементным клинкером.
14. Способ по п.13, отличающийся тем, что термообработанный глинистый материал изготавливают во вращающейся печи или печи с кипящим слоем.
2
15. Использование вспомогательного минерального вяжущего материала по любому из предыдущих пп.1-11, для снижения выбросов СО в ходе производства цемента.